(57)【要約】【課題】記録層に可視情報を記録する際に、かすれが生じて印字品質が低下したり、ＲＦＩＤインレットが埋設されている領域が削られたりすることを防ぐことができる情報記録媒体及びその製造方法を提供することにある。【解決手段】情報記録媒体１ａは、固有の識別情報を格納したＩＣチップとこの識別情報を送信可能なアンテナとを備えるＲＦＩＤインレット７と、ＲＦＩＤインレット７が埋設された樹脂層６と、樹脂層６上に設けられ可視情報を記録可能な可逆性感熱記録層３とを有する。【選択図】図１
2008080760.tif 000002
【特許請求の範囲】
【請求項１】
固有の識別情報を格納したＩＣチップとこの識別情報を送信可能なアンテナとを備えるＲＦＩＤインレットと、
前記ＲＦＩＤインレットが埋設された樹脂層と、
前記樹脂層上に設けられ可視情報を記録可能な記録層と、
を有することを特徴とする情報記録媒体。
【請求項２】
前記ＲＦＩＤインレットが埋設された領域の樹脂層の厚みと前記ＲＦＩＤインレットが埋設されていない領域の樹脂層の厚みとの差が１００μｍ以下であることを特徴とする請求項１に記載の情報記録媒体。
【請求項３】
前記記録層上に保護層を設けたことを特徴とする請求項１又は２に記載の情報記録媒体。
【請求項４】
前記樹脂層は、高分子エラストマーからなることを特徴とする請求項１から３までのいずれかの項に記載の情報記録媒体。
【請求項５】
前記記録層は、ロイコ染料及び顕色剤を含むことを特徴とする請求項１から４までのいずれかの項に記載の情報記録媒体。
【請求項６】
前記樹脂層と前記記録層とが接着剤により接着されていることを特徴とする請求項１から５までのいずれかの項に記載の情報記録媒体。
【請求項７】
固有の識別情報を格納したＩＣチップとこの識別情報を送信可能なアンテナとからなるＲＦＩＤインレットを樹脂層に埋設する樹脂層埋設工程と、
可視情報を記録可能な記録層を前記樹脂層上に形成する樹脂層形成工程と、
を有することを特徴とする情報記録媒体の製造方法。
【発明の詳細な説明】
【技術分野】
【０００１】
本発明は、情報記録媒体及びその製造方法、特に、ＲＦＩＤインレットを備える情報記録媒体及びその製造方法に関する。
【背景技術】
【０００２】
近年、利用状況に応じて券面情報を書き換えるポイントカードや有効期限の表示を更新する交通券のカードといった一時的に記録層に可視情報を記録する情報記録媒体が提案されている（特許文献１参照）。この情報記録媒体としては、ロイコ化合物や、有機低分子／高分子を用いたものが知られている。一般的にロイコ化合物を用いた場合では、透明もしくは白の背景色から、主に青もしくは黒へ変化するものが用いられている。また、有機低分子／高分子を用いた場合では、透明から白色へ変化するものが用いられている。このように記録層に可視情報を記録する際には、記録装置により記録層に熱が加えられる。通常は、記録装置としてプリンタが用いられ、プリンタのサーマルヘッドにより情報記録媒体の記録層に熱が加えられる。
【０００３】
この情報記録媒体としては、可視情報を記録層に記録するとともに、磁気記録層やＩＣチップを内蔵し、クレジットカードサイズのものが提案されている。カードサイズは形態性・利便性・ハンドリングの観点から相対的に硬めの媒体が用いられてきた。最近ではＩＣチップを使用して非接触で通信を行なうＲＦＩＤインレットを設けた情報記録媒体も提案されている。
【０００４】
ＲＦＩＤインレットを設けた情報記録媒体は、クレジットカードより小さいものから、大きいものまで多岐に亘り、例えばＡ５サイズやＡ４サイズのものが知られている。サイズが大きい情報記録媒体は、記録する可視情報（文字、図柄、コード等）の情報量が多い場合に用いられる。また、繰り返し可視情報を記録層に記録する際に、情報記録媒体が折れたり、しわになったりすることにより、記録層への可視情報の記録に支障をきたさない情報記録媒体が提案されている（特許文献２参照）。
【特許文献１】特開平２−１８８２９３号公報
【特許文献２】特開２００４−２２６４８８号公報
【発明の開示】
【発明が解決しようとする課題】
【０００５】
従来の技術では、情報記録媒体を製造する際に、平面状の基材上にＲＦＩＤインレットを配置するとともに、ＲＦＩＤインレットが配置されていない基材上の領域に接着層を設け、基材とその基材上に形成される樹脂層とを接着層により接着している。
しかしながら、ＲＦＩＤインレットに比べて接着層は柔軟性が大きいため、樹脂層のＲＦＩＤインレットが配置されている領域が、ＲＦＩＤインレットが配置されていない領域に比べて凸状に隆起し、樹脂層上に設けられる記録層にプリンタで可視情報を記録する際に、かすれが生じて印字品質が低下したり、ＲＦＩＤインレットが埋設されている領域が削られたりするという問題があった。
【０００６】
本発明は、上記事情に鑑みてなされたものであり、その目的は、記録層に可視情報を記録する際に、かすれが生じて印字品質が低下したり、ＲＦＩＤインレットが埋設されている領域が削られたりすることを防ぐことができる情報記録媒体及びその製造方法を提供することにある。
【課題を解決するための手段】
【０００７】
本発明は、上記課題を解決するためになされたもので、請求項１に記載の発明は、固有の識別情報を格納したＩＣチップとこの識別情報を送信可能なアンテナとを備えるＲＦＩＤインレットと、前記ＲＦＩＤインレットが埋設された樹脂層と、前記樹脂層上に設けられ可視情報を記録可能な記録層とを有することを特徴とする情報記録媒体である。
本発明では、ＲＦＩＤインレットを樹脂層に埋設するようにしたので、ＲＦＩＤインレットの厚みに起因する段差が情報記録媒体の表面に生じることを防ぐことができる。よって、プリンタなどで記録層に可視情報を記録する際に、かすれが生じて印字品質が低下したり、ＲＦＩＤインレットが埋設されている領域が削られたりすることを防ぐことができる。
【０００８】
また、請求項２に記載の発明は、前記ＲＦＩＤインレットが埋設された領域の樹脂層の厚みと前記ＲＦＩＤインレットが埋設されていない領域の樹脂層の厚みとの差が１００μｍ以下であることを特徴とする請求項１に記載の情報記録媒体である。
本発明では、ＲＦＩＤインレットが埋設された領域の樹脂層の厚みとＲＦＩＤインレットが埋設されていない領域の樹脂層の厚みとの差が１００μｍ以下であるので、ＲＦＩＤインレットの厚みに起因する情報記録媒体１ａの表面上の凹凸が現れなくなる。よって、プリンタなどで記録層に可視情報を記録する際に、かすれが生じて印字品質が低下したり、ＲＦＩＤインレットが埋設されている領域が削られたりすることを防ぐことができる。
【０００９】
また、請求項３に記載の発明は、前記記録層上に保護層を設けたことを特徴とする請求項１又は２に記載の情報記録媒体である。
本発明では、記録層上に保護層を設けるようにしたので、外部からの衝撃などにより記録層が損傷を受けることを防ぐことができる。
【００１０】
また、請求項４に記載の発明は、前記樹脂層は、高分子エラストマーからなることを特徴とする請求項１から３までのいずれかの項に記載の情報記録媒体である。
本発明では、樹脂層を弾力性のある高分子エラストマーで形成するようにしたので、プリンタなどで記録層に可視情報を記録する際に、情報記録媒体がプリンタ内を通過できないといった事態が生じることを防ぐことができる。
【００１１】
また、請求項５に記載の発明は、前記記録層は、ロイコ染料及び顕色剤を含むことを特徴とする請求項１から４までのいずれかの項に記載の情報記録媒体である。
本発明では、記録層にロイコ染料及び顕色剤を含めるようにしたので、着色と消色とを繰り返し行なうことができ、記録層に可視情報を複数回記録することができる。
【００１２】
また、請求項６に記載の発明は、前記樹脂層と前記記録層とが接着剤により接着されていることを特徴とする請求項１から５までのいずれかの項に記載の情報記録媒体である。
本発明では、樹脂層と記録層とを接着する際に加熱する必要がないので、情報記録媒体の製造工程を簡略化することができる。
【００１３】
また、請求項７に記載の発明は、固有の識別情報を格納したＩＣチップとこの識別情報を送信可能なアンテナとからなるＲＦＩＤインレットを樹脂層に埋設する樹脂層埋設工程と、可視情報を記録可能な記録層を前記樹脂層上に形成する樹脂層形成工程とを有することを特徴とする情報記録媒体の製造方法である。
本発明では、プリンタなどで記録層に可視情報を記録する際に、かすれが生じて印字品質が低下したり、ＲＦＩＤインレットが埋設されている領域が削られたりすることを防ぐことができる情報記録媒体を製造することができる。
【発明の効果】
【００１４】
本発明では、情報記録媒体の記録層に可視情報を記録する際に、かすれが生じて印字品質が低下したり、ＲＦＩＤインレットが埋設されている領域が削られたりすることを防ぐことができる。
【発明を実施するための最良の形態】
【００１５】
以下、図面を参照し、本発明の実施形態について説明する。
図１は、本発明の実施形態による情報記録媒体１ａの構成を示す断面図である。この情報記録媒体１ａは、保護層２、可逆性感熱記録層３（記録層とも称する）、基材４、接着層５、樹脂層６、ＲＦＩＤインレット７からなる。樹脂層６には、ＲＦＩＤインレット７が埋設されている。
樹脂層６上には、基材４が設けられている。樹脂層６と基材４とは、接着剤からなる接着層４により接着されている。樹脂層６としては、例えば、高分子エラストマーなどが用いられる。基材４上には、可視情報（文字、図柄、コード等）を記録可能な可逆性感熱記録層３が設けられている。可逆性感熱記録層３は、ロイコ染料及び顕色剤などを含んでいる。可逆性感熱記録層３上には、可逆性感熱記録層３を外部の衝撃から保護するための保護層２が設けられている。
【００１６】
図２は、図１の情報記録媒体１ａの樹脂層６の部分の構造を説明するための断面図である。図２に示すように、ＲＦＩＤインレット７が埋設された領域ｒ１の樹脂層６の厚みｗ１と、ＲＦＩＤインレット７が埋設されていない領域ｒ２の樹脂層６の厚みｗ２との差が１００μｍ以下となるように、ＲＦＩＤインレット７が樹脂層６中に埋設されている。
厚みｗ１と厚みｗ２との差が１００μｍを超えた場合、数枚の情報記録媒体１ａを積層した時は影響が少ないが、３００枚量程度の情報記録媒体１ａを積層した場合には、ＲＦＩＤインレット７が埋設された領域ｒ１が、ＲＦＩＤインレット７が埋設されていない領域ｒ２に比べて３０ｍｍ程度厚くなるため、プリンタに搭載できなくなってしまう。更に、ＲＦＩＤインレット７が埋設されていない領域ｒ２だけサーマルヘッドでより擦られることとなり、保護層２の耐久性も極端に悪くなってしまう。
【００１７】
図３（ａ）〜図３（ｃ）は、図２の構造を持つ樹脂層６及びＲＦＩＤインレット７を製造する方法の一例を説明するための断面図である。
始めに、図３（ａ）に示すように、容器８中に液体状の樹脂６ａを深さがｗ３となるまで注入する。樹脂６ａが固まったら、図３（ｂ）に示すように、樹脂６ａ上の所定の場所にＲＦＩＤインレット７を配置する。そして、図３（ｃ）に示すように、容器８中に液体状の樹脂６ｂを深さがｗ４となるまで注入する。
樹脂６ｂが固まると、図２に示すような、ＲＦＩＤインレット７が樹脂中に埋設された樹脂層６ができる。なお、図３（ｃ）において、樹脂６ａ及び６ｂが樹脂層６に相当し、ｗ３＋ｗ４＝ｗ２（図２参照）である。
【００１８】
図４は、本発明の実施形態によるＲＦＩＤインレット７（図１）の具体的な構成を示す断面図である。ＲＦＩＤインレット７は、樹脂シート７１上に、アルミニウムや銅などの金属からなるアンテナ７２が設けられている。アンテナ７２の一部領域上には、各ＩＣチップ７３に固有の識別情報を記憶するＩＣチップ７３が備え付けられている。アンテ７８２は、ＩＣチップ７３が記憶している固有の識別情報を、リーダー／ライターに送信する。
【００１９】
以下に、各層の機能と使用される材料に関して説明する。
保護層２は、可逆性感熱記録層３を保護するためのものであって、例えばアクリル系樹脂、ポリエステル系樹脂、ウレタン系樹脂、塩化ビニル−酢酸ビニル共重合樹脂、エポキシ系樹脂、フェノキシ系樹脂等、あるいは紫外線硬化型樹脂や電子線硬化型樹脂等を単独または複合して使用可能である。また必要に応じ、感熱記録適性を疎外しない範囲でフィラー類やワックス類を滑り性、耐熱性、焼き付き防止等の効果を付与するために添加しても差し支えない。
保護層２の塗布厚は０．１〜１０μｍ、好ましくは１〜５μｍであるが、これに限定することなく、必要に応じ設けることができる。保護層２を設ける方法としては、例えば、グラビア印刷法、スクリーン印刷法、オフセット印刷法、フレキソ印刷法、ロールコーティング法、マイクログラビアコート法、ダイコート法、カーテンコート法、スピンコート法等が使用可能である。
【００２０】
可逆性感熱記録層３は、サーマルヘッドやレーザーあるいはホットスタンプ等を用いて感熱記録を行なうための層であり、温度に依存して色調が変化する材料から構成される。一回記録のみの感熱記録材料でも多数回記録可能な感熱記録材料でもよく、用途によって使い分けることができる。これらの材料は一般的にロイコ染料及び顕色剤と呼ばれる。
【００２１】
ロイコ染料としてはトリフェニルメタンフタリド系、トリアリルメタン系、フルオラン系、フェノチジアン系、リオフェルオラン系、キサンテン系、インドフタリル系、スピロピラン系、アザフタリド系、クロメノピラゾール系、メチン系、ローダミンアニリノラクタム系、ローダミンラクタム系、キナゾリン系、ジアザキサンテン系、ビスラクトン系等の材料が使用可能である。具体的な化合物としては、例えば３，３−ビス（ｐ−ジメチルアミノフェニル）−フタリド、３，３−ビス（ｐ−ジメチルアミノフェニル）−６−ジメチルアミノフタリド（別名クリスタルバイオレツトラクトン）、３，３−ビス（ｐ−ジメチルアミノフェニル）−６−ジエチルアミノフタリド、３，３−ビス（ｐ−ジメチルアミノフェニル）−６−クロルフタリド、３，３−ビス（ｐ−ジブチルアミノフェニル）フタリド、３−シクロヘキシルアミノ−６−クロルフルオラン、３−ジメチルアミノ−５，７−ジメチルフルオラン、３−ジエチルアミノ−７−クロロフルオラン、３−ジエチルアミノ−７−メチルフルオラン、３−ジエチルアミノ−７，８−ベンズフルオラン、３−ジエチルアミノ−６−メチル−７−クロルフルオラン、３−（Ｎ−ｐ−トリル−Ｎ−エチルアミノ）−６−メチル−７−アニリノフルオラン、３−ピロリジノ−６−メチル−７−アニリノフルオラン、２−｛Ｎ−（３'−トリフルオルメチルフェニル）アミノ｝−６−ジエチルアミノフルオラン、２−｛３，６−ビス（ジエチルアミノ）−９−（ｏ−クロルアニリノ）キサンチル安息香酸ラクタム｝、３−ジエチルアミノ−６−メチル−７−（ｍ−トリクロロメチルアニリノ）フルオラン、３−ジエチルアミノ−７−（ｏ−クロルアニリノ）フルオラン、３−ジブチルアミノ−７−（ｏ−クロルアニリノ）フルオラン、３−Ｎ−メチル−Ｎ−アミルアミノ−６−メチル−７−アニリノフルオラン、３−Ｎ−メチル−Ｎ−シクロヘキシルアミノ−６−メチル−７−アニリノフルオラン、３−ジエチルアミノ−６−メチル−７−アニリノフルオラン、３−（Ｎ，Ｎ−ジエチルアミノ）−５−メチル−７−（Ｎ，Ｎ−ジベンジルアミノ）フルオラン、ベンゾイルロイコメチレンブルー、６'−クロロ−８'−メトキシ−ベンゾインドリノ−ピリロスピラン、６'−ブロモ−３'−メトキシ−ベンゾインドリノ−ピリロスピラン、３−（２'−ヒドロキシ−４'−ジメチルアミノフェニル）−３−（２'−メトキシ−５'−クロルフェニル）フタリド、３−（２'−ヒドロキシ−４'−ジメチルアミノフェニル）−３−（２'−メトキシ−５'−ニトロフェニル）フタリド、３−（２'−ヒドロキシ−４'−ジエチルアミノフェニル）−３−（２'−メトキシ−５'−メチルフェニル）フタリド、３−ジエチルアミノ−６−メチル−７−（２'，４'−ジメチルアニリノ）フルオラン、３−（２'−メトキシ−４'−ジメチルアミノフェニル）−３−（２'−ヒドロキシ−４'−クロル−５'−メチルフェニル）フタリド、３−モルホリノ−７−（Ｎ−プロピル−トリフルオロメチルアニリノ）フルオラン、３−ピロリジノ−７−トリフルオロメチルアニリノフルオラン、３−ジエチルアミノ−５−クロロ−７−（Ｎ−ベンジル−トリフルオロメチルアニリノ）フルオラン、３−ピロリジノ−７−（ジ−ｐ−クロルフェニル）メチルアミノフルオラン、３−ジエチルアミノ−５−クロル−７−（α−フェニルエチルアミノ）フルオラン、３−（Ｎ−エチル−ｐ−トルイジノ）−７−（α−フェニルエチルアミノ）フルオラン、３−ジエチルアミノ−７−（ｏ−メトキシカルボニルフェニルアミノ）フルオラン、３−ジエチルアミノ−５−メチル−７−（α−フェニルエチルアミノ）フルオラン、３−ジエチルアミノ−７−ピペリジノフルオラン、３−（Ｎ−ベンジル−Ｎ−シクロヘキシルアミノ）−５、６−ベンゾ−７−α−ナフチルアミノ−４’−ブロモフルオラン、３−ジエチルアミノ−６−メチル−７−メシチジノ−４’、５’−ベンゾフルオラン、３−ジエチルアミノ−６−メチル−７−（２'，４'−ジメチルアニリノ）フルオラン、３−（ｐ−ジメチルアミノフェニル）−３−｛１，１−ビス（ｐ−ジメチルアミノフェニル）エチレン−２−イル｝フタリド、３−（ｐ−ジメチルアミノフェニル）−３−｛１，１−ビス（ｐ−ジメチルアミノフェニル）エチレン−２−イル｝−６−ジメチルアミノフタリド、３−（ｐ−ジメチルアミノフェニル）−３−（１−ｐ−ジメチルアミノフェニル１−フェニルエチレン−２−イル）フタリド、３−（ｐ−ジメチルアミノフェニル）−３−（１−ｐ−ジメチルアミノフェニル１−ｐ−クロロフェニルエチレン−２−イル）−６−ジメチルアミノフタリド、３−（４'−ジメチルアミノ−２'−メトキシ）−３−（１''−ｐ−ジメチルアミノフェニル１''−ｐ−クロロフェニル１''，３''−ブタジエン−４''−イル）ベンゾフタリド、３−（４'−ジメチルアミノ−２'−ベンジルオキシ）−３−（１''−ｐ−ジメチルアミノフェニル１''−フェニル１''，３''−ブタジエン−４''−イル）ベンゾフタリド、３−ジメチルアミノ−６−ジメチルアミノ−フルオレン−９−スピロ−３'−（６'−ジメチルアミノ）フタリド、３，３−ビス｛２−（ｐ−ジメチルアミノフェニル）−２−（ｐ−メトキシフェニル）エテニル｝−４，５，６，７−テトラクロロフタリド、３−ビス｛１，１−ビス（４−ピロリジノフェニル）エチレン−２−イル｝−５，６−ジクロロ−４，７−ジブロモフタリド、ビス（ｐ−ジメチルアミノスチリル）−１−ナフタレンスルホニルメタン、３（Ｎ−メチル−Ｎ−プロピルアミノ）−６−メチル−７−アニリノフルオラン、３−ジエチルアミノ−６−メチル−７−アニリノフルオラン、３，６−ビス（ジメチルアミノ）フルオランスピロ（９，３’）−６’−ジメチルアミノフタリド、３−ジエチルアミノ−６−クロル−７−アニリノフルオラン、３−Ｎ−エチル−Ｎ−（２−エトキシプロピル）アミノ−６−メチル−７−アニリノフルオラン、３−Ｎ−エチル−Ｎ−テトラヒドロフルフリルアミノ−６−メチル−７−アニリノフルオラン、３−ジエチルアミノ−６−メチル−７−メシチジノ−４’，５’−ベンゾフルオラン、３−Ｎ−メチル−Ｎ−イソブチル−６−メチル−７−アニリノフルオラン、３−Ｎ−エチル−Ｎ−イソアミル−６−メチル−７−アニリノフルオラン等が使用可能である。
【００２２】
また、顕色剤としては例えばフェノール性化合物、チオフェノール性化合物、チオ尿素誘導体、有機酸及びその金属塩等を適用することができ、その具体例としては以下に示すようなものが挙げられる。４、４'−イソプロピリデンビスフェノール、３、４'−イソプロピリデンビスフェノール、４、４'−イソプロピリデンビス（ｏ−メチルフェノール）、４、４'−セカンダリーブチリデンビスフェノール、４、４'−イソプロピリデンビス（ｏ−ターシャリーブチルフェノール）、４、４'−シクロヘキシリデンジフェノール、４、４'−イソプロピリデンビス（２−クロロフェノール）、２、２'−メチレンビス（４−メチル−６−ターシャリーブチルフェノール）、２、２'ーメチレンビス（４−エチル−６−ターシャリーブチルフェノール）、４、４'−ブチリデンビス（６−ターシャリーブチル−２−メチル）フェノール、１、１、３−トリス（２−メチル−４−ヒドロキシ−５−ターシャリブチルフェニル）ブタン、１、１、３−トリス（２−メチル−４−ヒドロキシ−５−シクロヘキシルフェニル）ブタン、４、４'−チオビス（６−ターシャリーブチル−２−メチル）フェノール、４、４'−ジフェノールスルホン、４、２'−ジフェノールスルホン、４−イソプロポキシ−４'−ヒドロキシジフェニルスルホン、４−ベンジロキシ−４'−ヒドロキシジフェニルスルホン、４、４'−ジフェノールスルホキシド、Ｐ−ヒドロキシ安息香酸イソプロピル、Ｐ−ヒドロキシ安息香酸ベンジル、プロトカテキユ酸ベンジル、没食子酸ステアリル、没食子酸ラウリル、没食子酸オクチル、１、７−ビス（４−ヒドロキシフェニルチオ）−３、５−ジオキサヘプタン、１、５−ビス（４−ヒドロキシフェニルチオ）−３−オキサペンタン、１、３−ビス（４−ヒドロキシフェニルチオ）−プロパン、２、２'−メチレンビス（４−エチル−６−ターシャリブチルフェノール）、１、３−ビス（４−ヒドロキシフェニルチオ）−２−ヒドロキシプロパン、Ｎ、Ｎ'−ジフェニルチオ尿素、Ｎ、Ｎ'−ジ（ｍ−クロロフェニル）チオ尿素、サリチルアニリド、５−クロロ−サリチルアニリド、サリチル−ｏ−クロロアニリド、２−ヒドロキシ−３−ナフトエ酸、チオシアン酸亜鉛のアンチピリン錯体、２−アセチルオキシ−３−ナフトエ酸の亜鉛塩、２−ヒドロキシ−１−ナフトエ酸、１−ヒドロキシ−２−ナフトエ酸、ヒドロキシナフトエ酸の亜鉛、アルミニウム、カルシウム等の金属塩、ビス−（４−ヒドロキシフェニル）酢酸メチルエステル、ビス−（４−ヒドロキシフェニル）酢酸ベンジルエステル、４−｛β−（ｐ−メトキシフェノキシ）エトキシ｝サリチル酸、１、３−ビス（４−ヒドロキシクミル）ベンゼン、１、４−ビス（４−ヒドロキシクミル）ベンゼン、２、４'−ジフェノールスルホン、３、３'−ジアリル−４、４'−ジフェノールスルホン、α、α−ビス（４−ヒドロキシフェニル）−α−メチルトルエンチオシアン酸亜鉛のアンチピリン錯体、テトラブロモビスフェノールＡ、テトラブロモビスフェノールＳ、４、４'−チオビス（２−メチルフェノール）、３，４−ヒドロキシ−４’−メチル−ジフェニルスルホン、４、４'−チオビス（２−クロロフェノール）等が使用可能である。
可逆性感熱記録層３の塗布厚は１〜３０μｍ、好ましくは１０〜２０μｍであるが、これに限定することなく、必要に応じ設けることができる。可逆性感熱記録層３を設ける方法としては、保護層２と同様の方法を取ることができる。
【００２３】
基材４は、ある程度の耐熱性と強度を有するものが使用可能であり、１〜２０００μｍ、好ましくは５０〜１０００μｍ程度の厚さのポリエステルフィルム、ポリスチレンフィルム、ポリプロピレンフィルム、ポリサルホンフィルム、アラミドフィルム、ポリカーボネートフィルム、ポリビニルアルコールフィルム、ポリエチレンテレフタレートフィルム、セロファン等のフィルムが使用可能である。
【００２４】
接着層５は、各構成部材を一体化するための接着剤であり印刷法、コーティング法等により、膜厚０．１から２００μｍ程度に設けることができる。使用される樹脂としては、例えば、塩化ビニル−酢酸ビニル共重合体、ポリエステル樹脂、アクリル系樹脂等、通常接着剤として用いられるもので良く、感熱接着剤、感圧接着剤等が用いられ特に限定されるものではない。
【００２５】
樹脂層６は、高分子エラストマーが使用される。高分子エラストマーとしては特に限定されるものではなく、成型や加工適正の観点からオレフィン系熱可塑エラストマーやスチレン系熱可塑エラストマーが用いることができる。熱可塑性エラストマーはハードセグメントとソフトセグメントの共重合物から構成され、これらオレフィン系熱可塑エラストマーやスチレン系熱可塑エラストマーの混合物が好適である。
【００２６】
ＲＦＩＤインレット７はＩＣチップ７３とアンテナ７２から基本的に構成されており（図４参照）、アンテナ７２は共振周波数が１２５ＫＨｚや１３．６５ＭＨｚ、９００ＭＨｚ、２．４５ＧＨｚ等に合う長さにアルミニウム、銅、銀、金等の金属薄層で形成されたループ状またはダイポール形のアンテナパターンとして作製してある。ここで、ＩＣチップ７３とアンテナ７２の接合方法は異方導電性フィルムや異方導電性ペーストなどの接続用材料を用いて熱圧着することで行なうことができる。
【００２７】
ＩＣチップ７３は集積回路として形成されるものであり、制御部、変復調部を有すると共にメモリー領域を有するものであって、メモリー領域には固有の識別情報などＩＤ情報が格納してある。またメモリー領域に格納されているＩＤ情報は制御部によって呼び出されてアンテナ７２から発信することができるようにしてあり、アンテナ７２から発信されたＩＤ情報をリーダー／ライターとして形成されるスキャナーで受信して読み取ることができるようにしてある。このＩＤ情報の発信・受信は、電源を有しない非接触ＩＣカードの場合と同じ原理で行なわれるようになっている。すなわち、スキャナーからは微弱な電波で呼び出しが行なわれるようになっており、この電波で誘導電磁界が形成されている。そして誘導電磁界内にアンテナ７２が位置する程度に、スキャナーをアンテナ７２に近接させると、アンテナ７２に電磁誘導で起電力が発生する。ＩＣチップ７３ではこの起電力を電源として、メモリー領域に格納されているＩＤ情報を制御部で呼び出してアンテナ７２から送信することができ、このように発信されたＩＤ情報をスキャナーで受信して読み取ることができる。
【実施例】
【００２８】
（実施例１）
図１において、ＲＦＩＤインレット７は樹脂層６に埋設されている。この樹脂層６は熱可塑性エラストマーであり、ポリスチレン、ポリブタジエン、ポリプロピレン、およびこれらの共重合体を溶融させ、金型内の所定位置にＲＦＩＤインレット７を配置してこれに可塑性エラストマーを射出し成型した。
他方、厚み１２５μｍのポリエチレンテレフタレートフィルムからなる基材４に可逆性記録層塗料をバーコート法にて１０μｍ塗布し可逆性感熱記録層３を得た。この上層に保護層塗料をバーコート法にて５μｍ塗布し保護層２を設けた。
上記で得られたＲＦＩＤインレット７が埋設された樹脂層６と可逆性感熱記録層３と感圧接着剤を用いて一体化し情報記録媒体１ａを製造した。
使用した塗料は以下の通りである。
【００２９】
＜可逆性感熱記録層塗料＞
・２−（２−クロロフェニルアミノ）−６−ジエチルアミノフルオラン（ロイコ化合物）                                                        ・・・  ２０重量部      
・ビスフェノール酢酸−ラウリルアミン塩（顕減色剤）        ・・・  ４０重量部      
・メタクリル樹脂（バインダー樹脂）                        ・・・  ３０重量部      
・Ｎ−ステアリルステアリン酸アマイド（増感剤）            ・・・  ４０重量部      
・トルエン                                                ・・・５００重量部      
【００３０】
＜保護層塗料＞
・アクリル系樹脂（三菱レイヨン社製  ＢＲ−８０）          ・・・  ５０重量部      
・炭酸カルシウム（白石工業株式会社製  白艶華Ｏ、平均粒子径０．０３μｍ）
・・・１．５重量部      
・トルエン                                                ・・・１００重量部      
・メチルエチルケトン                                      ・・・１００重量部      
【００３１】
＜接着層塗料＞
・ポリエステル樹脂（富士写真フィルム株式会社製  スタフィックスＳＯＣ−３０Ｍ）                                                        ・・・  ５０重量部      
・メチルエチルケトン                                      ・・・  ５０重量部      
・トルエン                                                ・・・  ５０重量部      
【００３２】
（実施例２）
実施例１の接着層５を感熱接着剤として、熱プレス法を用いて、プレス温度１００℃にて一体化し情報記録媒体１ａを成型した以外は実施例１と同様とした。
【００３３】
（比較例１）
比較例１として、図５に示すように、実施例１（図１）の樹脂層６にＲＦＩＤインレット７を埋設せずに樹脂層６上にＲＦＩＤインレット７を配置し、接着層５で一体化し情報記録媒体１ｂを製造した。
【００３４】
以上の実施例１、実施例２、比較例１について、連続１００枚の印字テストを行ない、印字品質、段差に関して評価を行なった。この内容を表１に示した。
【００３５】
【表１】
2008080760.tif 000003
【００３６】
印字品質としては、プリンタで可視情報を記録層３に印字する際に、印字した文字等にかすれが生じたか否かに基づいて評価を行なった。○は印字した文字等にかすれが生じなかったことを示し、△は印字した文字等にかすれが若干生じたことを示している。
また、耐久性としては、ＩＣインレット７が埋設されている領域ｒ１に削れが生じたか否かに基づいて評価を行なった。○は削れが生じなかったことを示し、×は削れが生じたことを示している。
また、段差は、実施例１及び実施例２では、ＲＦＩＤインレット７が埋設された領域ｒ１の樹脂層６の厚みｗ１と、ＲＦＩＤインレット７が埋設されていない領域ｒ２の樹脂層６の厚みｗ２との差を示している（図２参照）。また、比較例１では、ＲＦＩＤインレット７と樹脂層６とを併せた厚みｗ５と、樹脂層６の厚みｗ６との差を示している（図５参照）。
【００３７】
表１からわかるように、実施例１及び実施例２では、段差が１００μｍ以下であったので、印字品質と耐久性がともに良好であった。
一方、比較例１では、段差が２５０μｍであったので、ＲＦＩＤインレット７が配置されている領域周辺に、印字のかすれが発生した。また、比較例１では、繰返しテストを行なった結果、ＲＦＩＤインレット７が配置されている領域周辺の保護層２が剥がれ落ちて耐久性のないものであった。
【００３８】
上述したように、本発明の実施形態による情報記録媒体１ａによれば、ＲＦＩＤインレット７を樹脂層６に埋設するようにしたので、ＲＦＩＤインレット７の厚みに起因する段差が情報記録媒体１ａの表面に生じることを防ぐことができる。よって、プリンタなどで可逆性感熱記録層３に可視情報を記録する際に、かすれが生じて印字品質が低下したり、ＲＦＩＤインレット７が埋設されている領域が削られたりすることを防ぐことができる。
なお、上述した情報記録媒体１ａは、電子カンバン、工程指示書、表示カード、ＲＦＩＤタグの表示体としてプリンタで印字表示、タグリーダライタでタグ情報の書き換えを行なう際などに用いられる。
【００３９】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００４０】
【図１】本発明の実施形態による情報記録媒体１ａの構成を示す断面図である。
【図２】図１の情報記録媒体１の樹脂層６の部分の構造を説明するための断面図である。
【図３】図２の構造を持つ樹脂層６及びＲＦＩＤインレット７を製造する方法の一例を説明するための断面図である。
【図４】本発明の実施形態によるＲＦＩＤインレット７（図１）の具体的な構成を示す断面図である。
【図５】比較例１の情報記録媒体１ｂの構成を示す断面図である。
【符号の説明】
【００４１】
１ａ、１ｂ・・・情報記録媒体、２・・・保護層、３・・・可逆性感熱記録媒体、４・・・基材、５・・・接着層、６・・・樹脂層、７・・・ＲＦＩＤインレット、８・・・容器、７１・・・樹脂シート、７２・・・アンテナ、７３・・・ＩＣチップ
【図１】
2008080760.tif 000004
【図２】
2008080760.tif 000005
【図３】
2008080760.tif 000006
【図４】
2008080760.tif 000007
【図５】
2008080760.tif 000008